(57)【要約】【課題】日光の可視スペクトル領域で９０％より高い反射能力を有する反射層として使用することができ、その際塩素および硫黄に対する高い耐候性を有する、銀をベースとする合金およびリフレクター層を提供する。【解決手段】銀をベースとし、少なくとも３種の異なる化学元素を有する合金およびリフレクター層である。【選択図】図１
2004244727.tif 000002
【特許請求の範囲】
【請求項１】
銀をベースとし、少なくとも３種の異なる化学元素を有する合金において、前記合金が、Ｒｅ、またはＲｅとＩｒ、ＲｈおよびＰｔからなる群の少なくとも１種の元素０.１〜３.０質量％、
Ｃｕおよび／またはＰｔおよび／またはＴｉおよび／またはＡｕおよび／またはＡｌおよび／またはＴａおよび／またはＳｉ０.１〜３.０質量％および
残り銀からなることを特徴とする合金。
【請求項２】
銀をベースとし、少なくとも３種の異なる化学元素を有する合金において、前記合金が、Ｒｈ０.１〜３.０質量％、
Ｃｕおよび／またはＴｉおよび／またはＡｌおよび／またはＴａおよび／またはＳｉ０.１〜３.０質量％および
銀９４質量％以上で９９質量％未満
からなることを特徴とする合金。
【請求項３】
合金が、
Ｒｈ０.１〜３.０質量％、
ＣｕまたはＴｉ０.１〜３.０質量％および
銀９４質量％以上で９９質量％未満
からなる請求項２記載の合金。
【請求項４】
合金が、
Ｒｈ１.０質量％、
ＣｕまたはＴｉ１.０質量％および
残り銀からなる請求項３記載の合金。
【請求項５】
銀をベースとし、少なくとも３種の異なる化学元素を有する合金において、前記合金が、Ｐｔ０.１〜３.０質量％、
Ｔｉおよび／またはＡｌおよび／またはＴａおよび／またはＳｉ０.１〜３.０質量％および
残り銀からなることを特徴とする合金。
【請求項６】
合金が、
Ｐｔ０.１〜３.０質量％、
Ｔｉ０.１〜３.０質量％および
残り銀からなる請求項５記載の合金。
【請求項７】
合金が、
Ｐｔ１.０質量％、
Ｔｉ１.０質量％および
残り銀からなる請求項６記載の合金。
【請求項８】
銀をベースとし、少なくとも３種の異なる化学元素を有する合金において、前記合金が、Ｉｒ０.１〜３.０質量％、
Ｔｉおよび／またはＡｌおよび／またはＴａおよび／またはＳｉ０.１〜３.０質量％および
残り銀からなることを特徴とする合金。
【請求項９】
銀をベースとし、少なくとも３種の異なる化学元素を有するリフレクター層において、前記リフレクター層が、
Ｒｈ０.１〜３.０質量％、
Ｃｕおよび／またはＴｉおよび／またはＡｌおよび／またはＴａおよび／またはＳｉ０.１〜３.０質量％および
残り銀からなることを特徴とするリフレクター層。
【請求項１０】
リフレクター層が、
Ｒｈ０.１〜３.０質量％、
ＣｕまたはＴｉ０.１〜３.０質量％および
残り銀からなる請求項９記載のリフレクター層。
【請求項１１】
リフレクター層が、
Ｒｈ１.０質量％、
ＣｕまたはＴｉ１.０質量％および
残り銀からなる請求項１０記載のリフレクター層。
【請求項１２】
可視日光を反射するための請求項９から１１までのいずれか１項記載のリフレクター層の使用。
【請求項１３】
反射式ディスプレーに可視日光を反射するためにリフレクター層を使用する請求項１２記載の使用。
【請求項１４】
光貯蔵媒体のための請求項９から１１までのいずれか１項記載のリフレクター層の使用。
【請求項１５】
リフレクター層を形成するための請求項１から８までのいずれか１項記載の合金の使用。
【請求項１６】
可視日光を反射するためにリフレクター層を使用する請求項１５記載の使用。
【請求項１７】
反射式ディスプレーで可視日光を反射するためにリフレクター層を使用する請求項１６記載の使用。
【請求項１８】
リフレクター層を光貯蔵媒体に使用する請求項１５記載の使用。
【請求項１９】
カソード噴霧装置のための噴霧材料を形成するための請求項１から８までのいずれか１項記載の合金の使用。
【発明の詳細な説明】
【技術分野】
【０００１】
本発明は銀をベースとし、少なくとも３種の異なる化学元素を有する合金およびリフレクター層およびこれらの使用に関する。
【背景技術】
【０００２】
金、銀、アルミニウム、白金、ロジウムまたは銅の金属からなる合金は公知である（特許文献１参照）。その際純粋金属からまたはこれらの元素を有する合金からリフレクター層を形成し、この層の上に光貯蔵層を配置し、光貯蔵プレートを形成する。
【０００３】
金属、金または銀および特に白金、イリジウム、ロジウムおよび銅からなる群の少なくとも２種の金属からなる他の合金は公知である（特許文献２参照）。
【０００４】
硫化せず、酸化せず、分解しない銀合金を獲得する方法は公知であり（特許文献３参照）、その際多くの可能な合金金属としてアルミニウム、チタン、金、白金、他の白金族金属、および珪素が挙げられているが、その際正確な組成が示されていない。
【０００５】
特にＡｌ、Ｓｉ、ＴｉおよびＴａからなる群の１種の元素を有する銀合金は公知である（特許文献４参照）。
【０００６】
更に光貯蔵媒体の反射層もしくは半反射層のための合金は公知である（特許文献５参照）。その際イリジウム、白金、銅、金およびロジウムの成分を有する銀合金が記載されている。
【０００７】
金、パラジウムまたはルテニウム０.１〜３質量％および銅、チタン、クロム、タンタル、モリブデン、ニッケル、アルミニウム、ニオブ、金、パラジウムまたはルテニウム０.１〜３質量％を有する反射する銀層は公知であり（特許文献６参照）、その際銀層に２種の異なる金属を添加する。
【０００８】
基板と磁性層を有し、基板と磁性層の間に金属、銅、ロジウム、パラジウム、銀、イリジウム、白金、金、アルミニウムまたはタングステンの少なくとも１種からなる中間層が形成されている磁性貯蔵媒体は公知である（特許文献７参照）。
【０００９】
透明層および光透過性保護層で覆われている、データ記録用の少なくとも２個の層を有する多層光プレートは公知である（特許文献８参照）。その際データを記録するための２つの層の少なくとも一方は特に元素、銀、金、アルミニウム、銅、ルテニウム、ロジウム、珪素、チタンおよびタンタルの群からの少なくとも１種の元素を有する。
【００１０】
基板、および記録層として交互に配置されたコバルト層および白金層および／またはパラジウム層を有する磁気光学的記録媒体は公知である（特許文献９参照）。基板と記録層の間に下層が配置され、下層は銀、パラジウム、ロジウム、銅、タングステン、イリジウム、白金および金の群の少なくとも１種の元素からなる。
【００１１】
光貯蔵媒体の反射層または半反射層のための金属合金は公知である（特許文献１０参照）。その際金属合金として特に銀−パラジウム−銅合金および銀−パラジウム−ロジウム合金が記載されている。
【００１２】
ランプ用の銀−パラジウム−銅合金からなる反射層は公知であり（特許文献１１参照）、その際パラジウム含量が０.５〜３質量％の範囲内であり、銅含量が０.１〜３質量％の範囲内である。更に銀−パラジウム−銅合金からなるスパッタターゲットまたは蒸発可能な材料を提供することが記載されている。
【００１３】
パラジウム０.１〜３.０質量％、銅０.１〜３.０質量％、残り銀からなる電気部品用の金属合金は公知である（特許文献１２参照）。更にスパッタターゲットに金属合金を使用することが記載されている。
【００１４】
銀およびタングステン、マグネシウム、ホウ素、アルミニウム、ガリウム、銅およびロジウムの元素の群からの合金からなる反射層を有する光貯蔵媒体は公知である（特許文献１３参照）。
【００１５】
更に銅のほかにＴｉ、Ｖ、Ｔａ、Ｃｒ、Ｍｏ、Ｗ、Ｍｎ、Ｆｅ、Ｃｏ、Ｒｈ、Ｎｉ、Ｐｄ、Ｐｔ、Ａｇ、Ａｕ、Ａｌ、ＮおよびＯの群の少なくとも１種の他の化学元素を有する反射層を有する光記録媒体は公知である（特許文献１４参照）。
【００１６】
銀または銀の分量が少なくとも９０％の銀合金からなる反射層を有する光記録媒体は公知である（特許文献１５参照）。反射層のための銀合金が他のどの元素から構成されるかは記載されていない。
【００１７】
Ｔｉ、Ｚｒ、Ｔａ、Ｃｒ、Ｍｏ、Ｗ、Ｎｉ、Ｒｈ、Ｐｄ、Ｐｔ、Ｃｕ、Ａｇ、Ａｕ、Ｚｎ、Ａｌ、Ｉｎ、Ｓｉ、Ｇｅ、Ｔｅ、Ｓｎ、Ｂｉ、Ｓｂ、ＴｌまたはＰｔから形成される反射層を有する光記録媒体は公知である（特許文献１６参照）。
【００１８】
元素Ａｌ、Ｃｕ、Ａｇ、Ａｕ、ＰｔおよびＰｄを有する組成の第１反射層を有する光記録媒体は公知であり（特許文献１７参照）、その際これらの元素の組成の合計は６５％以上で９５％以下である。
【特許文献１】米国特許第４７６２７７０号
【特許文献２】米国特許第２９４７６２３号
【特許文献３】フランス特許第９２２２３４号
【特許文献４】ドイツ特許第２１０２９８０号
【特許文献５】米国特許（ＵＳ−Ｂ１）第６２８０８１１号
【特許文献６】欧州特許（ＥＰ−Ａ２）第１２１３５９９号
【特許文献７】欧州特許（ＥＰ−Ｂ１）第３０４９２７号
【特許文献８】欧州特許（ＥＰ−Ａ２）第１０２８４２１号
【特許文献９】欧州特許（ＥＰ−Ｂ１）第３０４８７３号
【特許文献１０】ＷＯ９９／６７０８４号
【特許文献１１】欧州特許（ＥＰ−Ａ２）第１１０３７５８号
【特許文献１２】欧州特許（ＥＰ−Ａ１）第１０６９１９４号
【特許文献１３】特開平１２−１４９３２７号
【特許文献１４】特開平４−３７２７３８号
【特許文献１５】特開平１４−０９２９５０号
【特許文献１６】特開平１３−２５６６７３号
【特許文献１７】特開平１０−２２８６７６号
【発明の開示】
【発明が解決しようとする課題】
【００１９】
本発明の課題は、日光の可視スペクトル領域で９０％より高い反射能力を有する反射層として使用することができ、その際塩素および硫黄に対する高い耐候性を有する、銀をベースとする合金およびリフレクター層を提供することである。更に合金およびリフレクター層への適当な使用が提供されるべきである。
【課題を解決するための手段】
【００２０】
前記課題は第１合金により解決され、前記合金は、
レニウム、またはレニウムとロジウム、白金およびイリジウムからなる群の少なくとも１種の元素０.１〜３.０質量％、
銅および／または白金および／またはチタンおよび／または金および／またはアルミニウムおよび／またはタンタルおよび／または珪素０.１〜３.０質量％および
残り銀からなる。
【００２１】
前記課題は第２合金により解決され、前記合金は、
ロジウム０.１〜３.０質量％、
銅および／またはチタンおよび／またはアルミニウムおよび／またはタンタルおよび／または珪素０.１〜３.０質量％および
銀９４質量％以上で９９質量％未満
からなる。
【００２２】
特に、ロジウム０.１〜３.０質量％、
銅またはチタン０.１〜３.０質量％および
銀９４質量％以上で９９質量％未満
からなる合金が有利である。
【００２３】
その際ロジウム１質量％、
銅またはチタン１質量％および
残り銀からなる合金が特に有利であることが示された。
【００２４】
前記課題は第３合金により解決され、前記合金は、
白金０.１〜３.０質量％、
チタンおよび／またはアルミニウムおよび／またはタンタルおよび／または珪素０.１〜３.０質量％および
残り銀からなる。
【００２５】
特に、白金０.１〜３.０質量％、
チタン０.１〜３.０質量％および
残り銀からなる合金が有利である。
【００２６】
その際白金１質量％、
チタン１質量％および
残り銀からなる合金が特に有利であることが示された。
【００２７】
前記課題は第４合金により解決され、前記合金は、
イリジウム０.１〜３.０質量％、
チタンおよび／またはアルミニウムおよび／またはタンタルおよび／または珪素０.１〜３.０質量％および
残り銀からなる。
【００２８】
本発明の合金は９０％より高い日光の可視スペクトル領域での反射能力を有し、その際同時に塩素および硫黄に対する高い耐候性が生じる。
【００２９】
これらの合金の耐候性は、カソードスプレーにより形成される薄い層および技術水準による比較層に種々の耐候試験をすることにより試験する。例として以下に銀９８質量％、ロジウム１質量％および銅１質量％を有する本発明の合金（Ａｇ９８Ｒｈ１Ｃｕ１）について試験を行う。
ａ）Ｈ２Ｓ有害ガス試験
純粋銀からなる第１比較層（Ａｇ１００）、銀９８質量％、パラジウム１質量％および銅１質量％を有する第２比較層（Ａｇ９８Ｐｄ１Ｃｕ１）および銀９８質量％、ロジウム１質量％および銅１質量％を有する本発明の合金からなる第３層（Ａｇ９８Ｒｈ１Ｃｕ１）を２５℃の温度で相対大気湿度７５％およびＨ２Ｓ含量１ｐｐｍを有する有害ガスにさらした。以下の表１はＨ２Ｓ有害ガス試験の結果を示す。
【００３０】
【表１】
2004244727.tif 000003
【００３１】
Ａｇ１００層が１時間の試験時間後にすでに濁るのに対してＡｇ９８Ｐｄ１Ｃｕ１層およびＡｇ９８Ｒｈ１Ｃｕ１層の腐食特性はかなり改良され、互いに比較して同じほど良好である。
ｂ）耐候試験
銀９８質量％、パラジウム１質量％および銅１質量％を有する比較層（Ａｇ９８Ｐｄ１Ｃｕ１）および銀９８質量％、ロジウム１質量％および銅１質量％を有する本発明の合金からなる層（Ａｇ９８Ｒｈ１Ｃｕ１）を相対大気湿度９０％の空気中で９０℃の温度にさらし、４時間後および２４時間後に評価した。この場合もＡｇ９８Ｒｈ１Ｃｕ１層の腐食特性はＡｇ９８Ｐｄ１Ｃｕ１層の腐食特性と等価であることが示された。
【００３２】
本発明の課題は
ロジウム０.１〜３.０質量％、
銅および／またはチタンおよび／またはアルミニウムおよび／またはタンタルおよび／または珪素０.１〜３.０質量％および
残り銀からなるリフレクター層により解決される。
【００３３】
本発明のリフレクター層は９０％より高い日光の可視スペクトル領域での反射能力を有し、その際同時に塩素および硫黄に対する高い耐候性が生じる。
【００３４】
リフレクター層を形成するための本発明の合金の使用が理想的である。特に合金Ａｇ９８Ｒｈ１Ｃｕ１がリフレクター層として、例えばＡｇ９８Ｐｄ１Ｃｕ１のようなリフレクター層のための公知の材料に比べて高い反射能力の利点を有する（５６０ｎｍの波長で比較してＲｈ７７.２％反射、Ｐｄ７０.４％反射）。図１においてＡｇ１００からなる比較層の可視スペクトル領域の波長での反射（％）（曲線Ａ）およびＡｇ９８Ｐｄ１Ｃｕ１の比較層の可視スペクトル領域の波長での反射（％）（曲線Ｃ）が本発明の合金Ａｇ９８Ｒｈ１Ｃｕ１からなる層の可視スペクトル領域の波長での反射（％）（曲線Ｂ）に対比される。Ａｇ９８Ｐｄ１Ｃｕ１からなる比較層の反射（曲線Ｃ）に対する本発明の合金Ａｇ９８Ｒｈ１Ｃｕ１からなる層の改良された反射（曲線Ｂ）が明らかに認識できる。
【００３５】
Ａｇ９８Ｒｈ１Ｃｕ１の導電率もパラジウムの比抵抗（１０Ωｃｍ）に対するロジウムの少ない比抵抗（４.２Ωｃｍ）によりＡｇ９８Ｐｄ１Ｃｕ１より高い。腐食特性の相違が確認されず（前記参照）、本発明の合金からなるリフレクター層は公知のリフレクター層に対するすぐれた、反射能力を考慮した有利な変法である。
【００３６】
有利に反射式ディスプレーでの、可視日光を反射するためのリフレクター層の使用が特に有利である。このディスプレーに付加的な背景の電気的照明が用意されていないので、この場合に本発明の合金からなる層もしくは本発明のリフレクター層が多く持っている、特に高い反射能力が必要である。
【００３７】
更に本発明の合金のリフレクター層としてのもしくは本発明のリフレクター層の光貯蔵媒体への使用が理想的である。
【００３８】
本発明の合金のカソード噴霧装置のための噴霧材料を形成するための使用が特に有利であることが示された。光貯蔵媒体および反射式ディスプレーのリフレクター層は一般にＰＶＤ（物理的蒸着）により形成するので、前記合金を噴霧材料としてもしくはスパッタターゲットとしてまたは蒸着材料として使用することが有益である。
【図面の簡単な説明】
【００３９】
【図１】本発明の合金からなる層の反射と公知の材料からなる層の反射を比較して示した図である。
【図１】
2004244727.tif 000004